(57)【要約】【課題】コイル状に巻き取ることが容易でかつ、液晶表示装置に用いる位相差補償フィルムとして適用した場合にリターデーションのバラ付きが小さい、位相差補償フィルム用ポリカーボネートフィルム、およびそれを用いた位相差補償フィルムを提供する。【解決手段】ポリカーボネート、特に分岐構造を有するポリカーボネート、または分岐構造を有するポリカーボネートと直鎖状のポリカーボネートをブレンドしてなるいずれかのポリカーボネートからなる層と、そのいずれかのポリカーボネートに滑剤を含有してなるポリカーボネートからなる層との２層からなり、最大厚さと最小厚さの差が４μｍ以下である無配向フィルムを位相差補償フィルム用ポリカーボネートフィルムとし、これを１軸配向して位相差補償フィルムとして適用する。【選択図】　　なし【特許請求の範囲】
【請求項１】
ポリカーボネート層と、滑剤を含有してなるポリカーボネート層の２層フィルムからなる位相差補償フィルム用ポリカーボネートフィルム。
【請求項２】
前記２層フィルムが無配向フィルムである、請求項１の位相差補償フィルム用ポリカーボネートフィルム。
【請求項３】
前記ポリカーボネート層が分岐構造を有するポリカーボネートから成る、請求項１または２に記載の位相差補償フィルム用ポリカーボネートフィルム。
【請求項４】
前記ポリカーボネート層が分岐構造を有するポリカーボネートと直鎖状のポリカーボネートをブレンドしてなるポリカーボネートから成る、請求項１または２に記載の位相差補償フィルム用ポリカーボネートフィルム。
【請求項５】
前記２層フィルムの厚みムラ（最大厚さと最小厚さの差）Ｒ値が４μｍ以下である、請求項１乃至４のいずれかに記載の位相差補償フィルム用ポリカーボネートフィルム
【請求項６】
請求項１乃至５のいずれかに記載の位相差補償フィルム用ポリカーボネートフィルムを１軸配向してなる位相差補償フィルム。
【発明の詳細な説明】
【０００１】
【発明の属する技術分野】
本発明は液晶表示装置などに用いられる位相差補償フィルムとして用いるポリカーボネートフィルム、およびそのポリカーボネートフィルムを用いた位相差補償フィルムに関する。
【０００２】
【従来の技術】
液晶表示装置などにおいては鮮明な色彩と精細な画像を得るために、位相差補償フィルムが用いられている。位相差補償フィルムとしては、全面において均一な複屈折が得られ、かつ高温高湿の厳しい環境下でも光学的性質が変化しないことが要求され、ポリカーボネートの１軸配向フィルムなどが用いられている。
【０００３】
しかし、ポリカーボネートを１軸配向させる場合、配向が不均一に行われるとフィルムの厚さと複屈折の積で表されるリターデーションがバラ付き、液晶表示装置に用いた場合、見る方向によっては不都合な色合が生じる。そのため、ポリカーボネートの１軸延伸を均一に行わなくてはならないが、延伸する前の無配向のポリカーボネートフィルムの厚みムラ、すなわち最大厚さと最小厚さの差が一定以上であると均一な１軸配向が得られず、リターデーションのバラ付きが大きくなり、位相差補償フィルムとして適用できなくなる。
また、これらのポリカーボネートフィルムは製膜する際に長尺帯状のフィルムとして成形され、コイル状に巻き取られて保存されることが多いが、巻芯に均一にコイル状に巻き取ることが極めて困難である。
【０００４】
【発明が解決しようとする課題】
本発明は、コイル状に巻き取ることが容易でかつ、液晶表示装置に用いる位相差補償フィルムとして適用した場合にリターデーションのバラ付きが小さい、位相差補償フィルム用ポリカーボネートフィルム、およびそれを用いた位相差補償フィルムを提供することを目的とする。
【０００５】
【課題を解決するための手段】
本発明の位相差補償フィルム用ポリカーボネートフィルムは、ポリカーボネート層と、滑剤を含有してなるポリカーボネート層の２層からなり、
フィルムが無配向フィルムであること、
ポリカーボネート層が分岐構造を有するポリカーボネート、または
分岐構造を有するポリカーボネートと直鎖状のポリカーボネートをブレンドしてなるポリカーボネート層であること、
位相差補償フィルムの厚みムラ、すなわちＲ値で示す最大厚さと最小厚さの差が４μｍ以下であることを特徴とする。
また本発明の位相差補償フィルムは、上記のいずれかの位相差補償フィルム用ポリカーボネートフィルムを１軸配向してなる位相差補償フィルムである。
【０００６】
【発明の実施の形態】
本発明においては、ポリカーボネート、特に分岐構造を有するポリカーボネート、または分岐構造を有するポリカーボネートと直鎖状のポリカーボネートをブレンドしてなるいずれかのポリカーボネートからなる層と、そのいずれかのポリカーボネートに滑剤を含有してなるポリカーボネートからなる層の２層からなり、厚みムラ、すなわちＲ値で示す最大厚さと最小厚さの差が４μｍ以下である無配向フィルムを位相差補償フィルム用ポリカーボネートフィルムとして用いるものであり、コイル状に巻き取ることが容易である。
またこの位相差補償フィルム用ポリカーボネートフィルムを１軸配向して位相差補償フィルムとすることにより、液晶表示装置に適用した場合にリターデーションのバラ付きが小さくなることが判明した。
【０００７】
以下、本発明を詳細に説明する。
本発明の位相差補償フィルム用ポリカーボネートフィルムに用いるポリカーボネートとしては、２環２価フェノール類とホスゲンとから誘導される炭酸エステル樹脂であり、ビスフェノール類、例えば表１に示すものから誘導される直鎖状のポリカーボネートを用いることができるが、直鎖状のポリカーボネートは製膜する際に厚みムラ、すなわち最大厚さと最小厚さの差であるＲ値が大きくなりやすく、均一な厚さのフィルムが得られにくく、このフィルイムを１軸配向して位相差補償フィルムとして液晶表示装置に適用した場合にリターデーションのバラ付きが大きくなりがちである。
【０００８】
【表１】
2004037930.tif 000002
【０００９】
これに対して、１，１，１−トリス（４−ヒドロキシフェニル）エタン、α，α’，α’’−トリス（４−ヒドロキシフェニル）−１，３，５−トリイソプロピルベンゼン、１−［α−メチル−α（４’−ヒドロキシフェニル）エチル］−４−［α，α’−ビス（４’’−ヒドロキシフェニル）エチル］ベンゼン、トリメリット酸、イサチンビス（ο−クレゾール）、フロログリシンなどのいずれかの分岐剤１種以上、特に１，１，１−トリス（４−ヒドロキシフェニル）エタンと、ｐ−ｔｅｒｔ−ブチルフェノールのような末端停止剤を重合させて得られる分岐構造を有するポリカーボネートは、厚みムラ、すなわちＲ値が小さく、均一な厚さのフィルムが得られやすく、このフィルムを１軸配向して位相差補償フィルムとして液晶表示装置に適用した場合にリターデーションのバラ付きを小さくすることが可能であり、位相差補償フィルムとして優れた特性を示す。しかし、分岐構造を有するポリカーボネートは価格が高いので、直鎖状のポリカーボネートと分岐構造を有するポリカーボネートをブレンドしてなるポリカーボネートを用いて厚みムラの小さいフィルムに製膜し、これを１軸配向させることにより、リターデーションのバラ付きを抑制しつつ低価格の位相差補償フィルムとしてもよい。
【００１０】
上記のポリカーボネートは、押出成形法やソルベントキャスト法を用いて長尺帯状のフィルムとして成形され、コイル状に巻き取られて保存されることが多いが、巻芯にフィルム同士を重ねながら均一にコイル状に巻き取ることが極めて困難である。このコイル状に巻き取る困難性は、ポリカーボネート中に粒径が０．１〜３．０μｍのシリカ粉末などの滑剤を０．０５〜３重量％含有させておくことによって克服することができる。滑剤の粒径および含有量が上記の範囲内であれば、位相差補償フィルムに適用しても光学的特性に悪影響を与えることはないが、滑剤はフィルムの片方の表面にのみ存在しておればその効果が発揮されるので、厚膜のポリカーボネートの層に、同一のポリカーボネートに上記の条件で滑剤を含有させた薄膜のポリカーボネート層が重ねられてなる２層フィルムを共押出法または積層法を用いて製膜し、位相差補償フィルム用ポリカーボネートフィルムとすることが好ましい。この場合、２層フィルムとしての厚さを４０〜３００μｍとし、滑剤を含有させたポリカーボネート層の厚さを１〜１０μｍとすることが好ましい。
【００１１】
上記の２層フィルムは、無配向フィルムとして製膜し、その後１軸配向させて位相差補償フィルムとした際に、フィルムの厚さと複屈折の積で表されるリターデーションを小さく抑制するために、均一な１軸配向状態が得られるように、延伸して配向させる前の無配向状態におけるフィルムの厚みムラ、すなわち最大厚さと最小厚さの差であるＲ値をできる限り小さく、好ましくは４μｍ以下にする必要がある。このＲ値は製膜条件を厳密に管理することにより達成することができるが、より好ましくは２μｍ以下、さらに好ましくは２軸延伸配向フィルムにおけるように１μｍ以下とすることがより好ましい。ポリカーボネートとして分岐構造を有するポリカーボネート、または直鎖状のポリカーボネートと分岐構造を有するポリカーボネートをブレンドしてなるポリカーボネートを用いると、無配向フィルムにおいてもＲ値を容易に１μｍ以下とすることができる。
以上のようにして、長尺帯状のコイル状として巻き取ることが容易で、１軸配向させた際に均一な配向状態が得られる、Ｒ値が４μｍ以下である無配向の位相差補償フィルム用ポリカーボネートフィルムが得られる。そして、この位相差補償フィルム用ポリカーボネートフィルムを１軸配向させすることにより、液晶表示装置に適用した場合にリターデーションのバラ付きが小さい位相差補償フィルムとすることができる。
【００１２】
【発明の効果】
以上で説明したように、ポリカーボネート、特に分岐構造を有するポリカーボネート、または分岐構造を有するポリカーボネートと直鎖状のポリカーボネートをブレンドしてなるいずれかのポリカーボネートからなる層と、そのいずれかのポリカーボネートに滑剤を含有してなるポリカーボネート層からなる２層の無配向のポリカーボネートフィルムを製膜し、その２層のポリカーボネートフィルムにおいて、厚みムラ、すなわちＲ値で示す最大厚さと最小厚さの差を４μｍ以下としたことにより、長尺帯状のフィルムとして容易にコイル状に巻き取ることが可能である。そして、この無配向フィルムを１軸配向させて位相差補償フィルムとして液晶表示装置に適用した場合、リターデーションのバラ付きを小さくすることができる。